Procédé de préparation d'un matériau composite de phosphate de fer lithié facile à traiter, incluant les étapes suivantes : (1) dissoudre une source de phosphate dans de l'eau, ajouter un monomère d'aniline I et une poudre de carbone contenant du silicium de source biomasse, mélanger et disperser le système uniformément, ajouter une source de fer et un catalyseur de polymérisation en même temps pour une réaction de précipitation avec un traitement par ultrasons et un traitement par agitation à une température de -5 à 5°C, filtrer le système après la fin de la réaction et effectuer une conservation de la chaleur à une température de 200 à 300°C pendant 1 à 2 heures dans une atmosphère d'air pour obtenir un précurseur composite de phosphate de fer ; une teneur massique du silicium dans la poudre de carbone contenant du silicium de source biomasse étant supérieure ou égale à 30 % ; (2) tremper le précurseur composite de phosphate de fer avec une solution d'acide fluorhydrique, puis ajouter une source de lithium, mélanger uniformément le système, puis effectuer une conservation de chaleur primaire à une température de 400 à 500°C pendant 3 à 6 heures dans une atmosphère protectrice, puis effectuer une conservation de chaleur secondaire à une température de 700 à 800°C pendant 8 à 14 heures pour obtenir un précurseur composite de phosphate de fer lithié ; et (3) ajouter le précurseur composite de phosphate de fer lithié et un monomère d'aniline II dans de l'éthanol absolu selon un rapport massique de 1:(0,1-0,15) et mélanger le système uniformément, puis ajouter un catalyseur de polymérisation avec un traitement par ultrasons et un traitement par agitation à une température de-5 à 5°C pour une réaction de précipitation, filtrer le système après la fin de la réaction, et laver et sécher le produit pour obtenir le matériau composite de phosphate de fer lithié facile à traiter. Procédé de préparation d'un matériau composite de phosphate de fer lithié facile à traiter selon la revendication 1, dans lequel la source de phosphate est un sel de phosphate soluble ; de préférence, la source de phosphore est au moins une parmi le phosphate d'ammonium et le dihydrogénophosphate d'ammonium. Procédé de préparation d'un matériau composite de phosphate de fer lithié facile à traiter selon la revendication 1, dans lequel la source de fer est un sel de fer soluble ; de préférence, la source de fer est au moins une parmi le nitrate de fer et le sulfate de fer. Procédé de préparation d'un matériau composite de phosphate de fer lithié facile à traiter selon la revendication 1, dans lequel la source de lithium est au moins une parmi l'acétate de lithium et le carbonate de lithium. Procédé de préparation d'un matériau composite de phosphate de fer lithié facile à traiter selon la revendication 1, dans lequel la poudre de carbone contenant du silicium de source biomasse est au moins une parmi la poudre de carbone contenant du silicium provenant de la balle de riz, la poudre de carbone contenant du silicium provenant de la bagasse, la poudre de carbone contenant du silicium provenant de feuilles de bambou et la poudre de carbone contenant du silicium provenant de coque de noix de coco ; de préférence, une teneur en masse de silicium dans la poudre de carbone contenant du silicium de source biomasse est de 30 à 40 %. Procédé de préparation d'un matériau composite de phosphate de fer lithié facile à traiter selon la revendication 1, dans lequel le catalyseur de polymérisation est un sel de persulfate. Procédé de préparation d'un matériau composite de phosphate de fer lithié facile à traiter selon la revendication 1, dans lequel le phosphore dans la source de phosphate, le fer dans la source de fer et le lithium dans la source de lithium présentent un rapport molaire de (0,9 à 1,1):(0,9 à 1,1):(0,9 à 1,1). Procédé de préparation d'un matériau composite de phosphate de fer lithié facile à traiter selon la revendication 1, dans lequel un nombre de moles de fer dans la source de fer et une masse du monomère d'aniline I et une masse de la poudre de carbone contenant du silicium source de biomasse présentent un rapport de 1 mole:(8 à 10) g:(4 à 6) g. Matériau composite de phosphate de fer lithié facile à traiter, préparé par le procédé de préparation d'un matériau composite de phosphate de fer lithié facile à traiter, selon l'une quelconque des revendications 1 à 8. Feuille d'électrode positive de batterie lithium-ion, qui est préparée à partir du matériau composite de phosphate de fer lithié selon la revendication 9.